(57)【要約】【課題】  高輝度な光出力を有し、高耐久性の発光素子を提供する。【解決手段】  陽極と陰極との間に挟持される有機化合物からなる層の構成材料として、少なくとも下記一般式［１］で表される化合物を用いる。【化１】2008227159.tif 000018［式中、Ｒ１乃至Ｒ１０は、水素原子、ハロゲン原子、置換アミノ基、アルキル基、アリール基、複素環基から、それぞれ独立に選ばれる。  また、Ｘは炭素原子数２から６のアルキレン基［該アルキレン基中の１つもしくは隣接しない２つのメチレン基は−Ｏ−、−ＣＯ−、−ＣＯ−Ｏ−、−Ｓ−、−ＮＲａ１−で置き換えられていてもよく、該アルキレン基中の水素原子は炭素原子数１から１０の直鎖状または分岐状または環状のアルキル基、置換基を有してもよいアリール基、置換基を有しても良い複素環基またはフッ素原子に置換されていてもよい。］を示す。］【選択図】  なし【特許請求の範囲】
【請求項１】
陽極及び陰極からなる一対の電極と、該一対の電極間に挟持された有機化合物からなる層を少なくとも一層有する有機発光素子において、下記一般式［１］で示される化合物を含んでなる層を少なくとも一種含有することを特徴とする有機発光素子。
【化１】
2008227159.tif 000017
［  式中、Ｒ１乃至Ｒ１０は、水素原子、ハロゲン原子、置換アミノ基、炭素原子数１から２０の直鎖状または分岐状または環状のアルキル基（該アルキル基中の１つもしくは隣接しない２つ以上のメチレン基は−Ｏ−、−Ｃ＝Ｃ−で置き換えられていてもよく、該アルキル基中の水素原子はフッ素原子に置換されていてもよい。）、
置換基を有しても良いアリール基（該置換基はハロゲン原子、置換アミノ基、炭素原子数１から２０の直鎖状または分岐状または環状のアルキル基（該アルキル基中の１つもしくは隣接しない２つ以上のメチレン基は−Ｏ−で置き換えられていてもよく、該アルキル基中の水素原子はフッ素原子に置換されていてもよい。）を示す。）、
置換基を有しても良い複素環基（該置換基はハロゲン原子、置換アミノ基、炭素原子数１から２０の直鎖状または分岐状または環状のアルキル基（該アルキル基中の１つもしくは隣接しない２つ以上のメチレン基は−Ｏ−で置き換えられていてもよく、該アルキル基中の水素原子はフッ素原子に置換されていてもよい。）を示す。）から、それぞれ独立に選ばれる。
また、Ｘは炭素原子数２から６のアルキレン基［該アルキレン基中の１つもしくは隣接しない２つのメチレン基は−Ｏ−、−ＣＯ−、−ＣＯ−Ｏ−、−Ｓ−、−ＮＲａ１−（Ｒａ１は、水素原子または、炭素原子数１から１０の直鎖状または分岐状または環状のアルキル基（該アルキル基中の水素原子はフッ素原子に置換されていてもよい。）に置換されていてもよい。）で置き換えられていてもよく、該アルキレン基中の水素原子は炭素原子数１から１０の直鎖状または分岐状または環状のアルキル基（該アルキル基中の水素原子はフッ素原子に置換されていてもよい。）、置換基を有してもよいアリール基、置換基を有しても良い複素環基、または、フッ素原子に置換されていてもよい。］を示す。］
【請求項２】
一般式［１］で示される化合物を含んでなる層が発光層であることを特徴とする請求項１に記載の有機発光素子。
【請求項３】
前記発光層がホスト材料とゲスト材料の少なくとも２種の化合物から構成されることを特徴とする請求項２に記載の有機発光素子。
【請求項４】
請求項１に記載の一般式［１］で表される化合物が前記発光層のゲスト材料であることを特徴とする請求項３に記載の有機発光素子。
【発明の詳細な説明】
【技術分野】
【０００１】
本発明は、有機化合物を用いた発光素子に関するものであり、さらに詳しくは、特定の分子構造を有する化合物を含有する層を有する有機発光素子に関するものである。
【背景技術】
【０００２】
有機発光素子における最近の進歩は著しく、その特徴は低印加電圧で高輝度、発光波長の多様性、高速応答性、薄型、軽量の発光デバイス化が可能であることから、広汎な用途への可能性を示唆している。
【０００３】
しかしながら、現状では更なる高輝度の光出力あるいは高変換効率が必要である。また、長時間の使用による経時変化や酸素を含む雰囲気気体や湿気などによる劣化等の耐久性の面で未だ多くの問題がある。さらにはフルカラーディスプレイ等への応用を考えた場合の色純度の良い青、緑、赤の発光が必要となるが、これらの問題に関してもまだ十分でない。
【０００４】
また、発光層などに用いる蛍光性有機化合物として、芳香族化合物や縮合環芳香族化合物が数多く研究されているが、発光輝度や耐久性が十分に満足できるものは得られているとは言いがたい。
【０００５】
特許文献１乃至４には、発光効率や輝度の向上、または長寿命化（耐久性の向上）を目的としてベンゾフルオランテン骨格を含む化合物の有機発光素子への応用が開示されている。特許文献１には、ベンゾフルオランテン化合物の有機発光への応用が開示されている。特許文献２には、ベンゾ［ｋ］フルオランテン化合物の有機発光素子への応用の開示が見られる。また、特許文献３には、ベンゾ［ｋ］フルオランテン環上の、３，４位に、芳香族環が縮合した化合物の有機発光素子への応用が開示されている。また、特許文献４には、ベンゾ［ｋ］フルオランテン環上の、３，４位が２つの窒素原子で、架橋された化合物の有機発光素子への応用が開示されている。
また、有機発光素子をディスプレイ等の表示装置に応用するためには、高輝度な光出力を有すると同時に高耐久性を十分に確保する必要がある。
【特許文献１】特開２００２−０６９０４４公報
【特許文献２】特開平１０−１８９２４７号公報
【特許文献３】特開平１１−１７６５７３号公報
【特許文献４】特開２００５−２３５６３３号公報
【発明の開示】
【発明が解決しようとする課題】
【０００６】
本発明は、高輝度な光出力を有する発光素子を提供することを目的とする。また、高耐久性の発光素子を提供することを目的とする。
【課題を解決するための手段】
【０００７】
本発明は、陽極及び陰極からなる一対の電極と、該一対の電極間に挟持された有機化合物からなる層を少なくとも一層有する有機発光素子において、下記一般式［１］で示される化合物を含んでなる層を少なくとも一種含有することを特徴とする有機発光素子を提供するものである。
【０００８】
【化１】
2008227159.tif 000002
【０００９】
［式中、Ｒ１乃至Ｒ１０は、水素原子、ハロゲン原子、置換アミノ基、炭素原子数１から２０の直鎖状または分岐状または環状のアルキル基（該アルキル基中の１つもしくは隣接しない２つ以上のメチレン基は−Ｏ−、−Ｃ＝Ｃ−で置き換えられていてもよく、該アルキル基中の水素原子はフッ素原子に置換されていてもよい。）、
置換基を有しても良いアリール基（該置換基はハロゲン原子、置換アミノ基、炭素原子数１から２０の直鎖状または分岐状または環状のアルキル基（該アルキル基中の１つもしくは隣接しない２つ以上のメチレン基は−Ｏ−で置き換えられていてもよく、該アルキル基中の水素原子はフッ素原子に置換されていてもよい。）を示す。）、
置換基を有しても良い複素環基（該置換基はハロゲン原子、置換アミノ基、炭素原子数１から２０の直鎖状または分岐状または環状のアルキル基（該アルキル基中の１つもしくは隣接しない２つ以上のメチレン基は−Ｏ−で置き換えられていてもよく、該アルキル基中の水素原子はフッ素原子に置換されていてもよい。）を示す。）から、それぞれ独立に選ばれる。
また、Ｘは炭素原子数２から６のアルキレン基［該アルキレン基中の１つもしくは隣接しない２つのメチレン基は−Ｏ−、−ＣＯ−、−ＣＯ−Ｏ−、−Ｓ−、−ＮＲａ１−（Ｒａ１は、水素原子または、炭素原子数１から１０の直鎖状または分岐状または環状のアルキル基（該アルキル基中の水素原子はフッ素原子に置換されていてもよい。）に置換されていてもよい。）で置き換えられていてもよく、該アルキレン基中の水素原子は炭素原子数１から１０の直鎖状または分岐状または環状のアルキル基（該アルキル基中の水素原子はフッ素原子に置換されていてもよい。）、置換基を有してもよいアリール基、置換基を有しても良い複素環基、または、フッ素原子に置換されていてもよい。］を示す。］
【００１０】
また、本発明は上記一般式［１］で示される化合物を含んでなる層が発光層である有機発光素子、前記発光層がホスト材料とゲスト材料の少なくとも２種の化合物から構成される有機発光素子、及び、上記一般式［１］で表される化合物が前記発光層のゲスト材料である有機発光素子をも提供するものである。
【発明の効果】
【００１１】
本発明によれば、高輝度な発光が得られるだけでなく、長い期間高輝度を保つ、優れた発光素子を得ることができる。また、本発明によれば、表示素子としても優れた発光素子を得ることができる。
【発明を実施するための最良の形態】
【００１２】
以下、本発明について説明する。
【００１３】
本発明は、陽極及び陰極からなる一対の電極と、該一対の電極間に挟持された有機化合物からなる層を少なくとも一層有する有機発光素子において、下記一般式［１］で示される化合物を含んでなる層を少なくとも一種含有することを特徴とする有機発光素子である。
初めに、一般式［１］で示される化合物について説明する。
【００１４】
【化２】
2008227159.tif 000003
【００１５】
一般式［１］における、Ｒ１乃至Ｒ１０の具体例を以下に示す。但し、これらは代表例を例示しただけで、本発明は、これに限定されるものではない。好ましくは、水素原子、ハロゲン原子、置換アミノ基、直鎖状または分岐状または環状のアルキル基、水素原子がフッ素原子に置換された直鎖状または分岐状または環状のアルキル基、アルコキシル基、置換基を有しても良いアリール基、置換基を有しても良い複素環基である。
ハロゲン原子として、好ましくは、フッ素原子、塩素原子、臭素原子であり、真空蒸着法で素子を作成する場合は、フッ素原子が特に好ましい。
【００１６】
炭素原子数１から２０の直鎖状または分岐状または環状のアルキル基（該アルキル基中の１つもしくは隣接しない２つ以上のメチレン基は−Ｏ−で置き換えられていてもよく、該アルキル基中の水素原子はフッ素原子に置換されていてもよい。）としては、メチル基、エチル基、ノルマルプロピル基、イソプロピル基、ノルマルブチル基、ターシャリーブチル基、オクチル基、シクロヘキシル基、トリフルオロメチル基、メトキシ基、エトキシ基などが挙げられる。
【００１７】
導電性や、ガラス転移温度の観点から、メチル基、ターシャリーブチル基、トリフルオロメチル基が好ましく、より好ましくは、メチル基、ターシャリーブチル基、トリフルオロメチル基、であり、さらに好ましくは、メチル基、ターシャリーブチル基である。
【００１８】
置換基を有しても良いアリール基及び、複素環基としては、フェニル基、ビフェニル基、ターフェニル基、フルオレニル基、ナフチル基、フルオランテニル基、アンスリル基、フェナンスリル基、ピレニル基、テトラセニル基、ペンタセニル基、トリフェニレニル基、ペリレニル基、チエニル基、ピロリル基、ピリジル基、ピラジル基、ピリミジル基、ピリダジニル基、キノリニル基、イソキノリニル基、フェナントリジニル基、ア  クリジニル基、ナフチリジニル基、キノキサリニル基、キナゾリニル基、シンノリニル基、フタラジニル基、フェナントロリル基、フェナジニル基、ジベンゾフラニル基、ジベンゾチオフェニル基、カルバゾリル基、ベンゾフラニル基、ベンゾチオフェニル基、インドリル基、シクロアジル基、ベンゾイミダゾリル基、ベンゾチアゾリル基、ベンゾチアジアゾリル基などが挙げられる。
【００１９】
材料の分子量が大きすぎる場合、昇華温度が上昇して真空蒸着時に熱分解する確率が大きくなると考えられる。昇華性の観点から、好ましくはフェニル基、フルオレニル基、ナフチル基、ピリジル基であり、より好ましくは、フェニル基、ビリジル基である。
【００２０】
アリール基、複素環基が有してもよい置換基としては特に限定は無いが、好ましくは、ハロゲン原子、直鎖状または分岐状または環状のアルキル基、水素原子がフッ素原子に置換された直鎖状または分岐状または環状のアルキル基、アルコキシル基、置換アミノ基である。
【００２１】
これら置換基に特に限定は無いが、ガラス転移温度と、昇華性の観点から、好ましくは、フッ素原子、トリフルオロメチル基、メチル基、エチル基、ターシャリーブチル基、メトキシ基、ジフェニルアミノ基、ジターシャリーブチルアミノ基であり、より好ましくは、フッ素原子、トリフルオロメチル基、メチル基、ターシャリーブチル基であり、更に好ましくは、メチル基、ターシャリーブチル基である。
【００２２】
Ｘは炭素原子数２から６のアルキレン基が好ましく、より好ましくは炭素原子数が２もしくは３である。該アルキレン基中の１つもしくは隣接しない２つのメチレン基は−Ｏ−、−ＣＯ−、−ＣＯ−Ｏ−、−Ｓ−、−ＮＲａ１−（Ｒａ１は、水素原子または、炭素原子数１から１０の直鎖状または分岐状または環状のアルキル基（該アルキル基中の水素原子はフッ素原子に置換されていてもよい。）で置き換えられていてもよく、該アルキレン基中の水素原子は炭素原子数１から１０の直鎖状または分岐状または環状のアルキル基（該アルキル基中の水素原子はフッ素原子に置換されていてもよい。）、置換基を有してもよいアリール基、置換基を有しても良い複素環基、または、フッ素原子に置換されていてもよい。
【００２３】
該アルキレン基の構成ユニットとして、好ましくは、−ＣＲａ２Ｒａ３−（Ｒａ２、Ｒａ３は好ましくは水素原子、ハロゲン原子、炭素原子数１から１０の直鎖状または分岐状または環状のアルキル基（該アルキル基中の水素原子はフッ素原子に置換されていてもよい。）より好ましくは、水素原子、フッ素原子、メチル基、ターシャリーブチル基、トリフフロロメチル基であり、さらに好ましくは、フッ素原子、水素原子、トリフロロメチル基である。）−Ｏ−、−ＣＯ−Ｏ−、−Ｏ−ＣＯ−、−ＮＲａ１−（Ｒａ１は、水素原子または、炭素原子数１から１０の直鎖状または分岐状または環状のアルキル基（該アルキル基中の水素原子はフッ素原子に置換されていてもよい。）が好ましく、より好ましくは、メチル基、ターシャリーブチル基、トリフルオロメチル基、であり、更に好ましくは、メチル基、トリフルオロメチル基である。）、−ＣＯ−である。より好ましくは、−ＣＲａ２Ｒａ３−、−Ｏ−、である。さらに好ましくは、−ＣＲａ２Ｒａ３−である。
【００２４】
Ｘが−ＣＲａ２Ｒａ３−であることが、特に好ましい理由を以下に述べる。Ｒａ２とＲａ３に置換基を導入した場合、置換基は一般式［１］のπ共役平面から垂直方向に立体的に張り出した位置に導入される。その結果、分子間のスタックを抑制することができる。分子間スタッキングを抑えることで、次の二つの効果が期待できる。
１．結晶性の低下による、膜性の向上
２．濃度消光（発光素子内のゲスト材料濃度が大きくなると発光効率が低下する現象）の抑制
また、これらについては、Ｒａ２、Ｒａ３に導入する置換基が、立体的に嵩高いほうが効果的であると考えられる。
【００２５】
これまでに、一般式［１］が有してもよい置換基について述べてきたが、これら置換基によって作られる具体的構造のうち、炭素原子と水素原子だけから構成された構造が特に好ましい。炭化水素から構成された分子は、孤立電子対を持つヘテロ原子が含まれた化合物に比べイオン性の不純物などの取り込みが、より低減されると考えられ、発光素子の寿命の向上が期待できるためである。なぜなら、イオン性の不純物の混入は電界発光素子の通電劣化の原因の一つと考えられているからである。
【００２６】
また、高分子化合物を素子に用いた場合は、高分子中の不純物の除去が難しいため、素子に不純物が混入しやすく、素子の短寿命化を引き起こす。しかしながら、本発明の一般式［１］で示される化合物は、単一化合物であるため、再結晶法、カラムクロマトグラフィー法、昇華精製法等の精製法を適宜用いる事により、不純物の除去が容易であり、有機発光素子の高耐久化を期待する事が出来る。
【００２７】
本発明は、陽極及び陰極からなる一対の電極と、該一対の電極間に挟持された有機化合物からなる層を少なくとも一層有する有機発光素子に好適にもちいられる。その際、前記有機化合物からなる層が複数存在する場合、どの層に用いるかは特に限定はされないが、前記有機化合物からなる層が発光層である場合が好ましい。
【００２８】
本発明の化合物を発光層中のゲスト材料として用いる場合、その含有量は、好ましくは０．１％以上５０％以下、より好ましくは０．１％以上２０％以下である。
【００２９】
また、本発明の化合物を発光層中のホスト材料のとして用いる場合、その含有量は、好ましくは５０％以上９９．９％以下、より好ましくは８０％以上９９．９％以下である。
【００３０】
また、本発明の一般式［１］で示される化合物を発光層中のホスト材料のとして用いる場合、ゲスト材料は、特に限定されないが、蛍光発光材料であることが好ましい。
【００３１】
一般式［１］で示される化合物を含有する有機層は、真空蒸着法、キャスト法、塗布法、スピンコート法、インクジェット法などにより製膜することができる。
【００３２】
以下、本発明に用いられる発光素子材料の具体的な構造式を示す。但し、これらは、代表例を例示しただけで、本発明は、これに限定されるものではない。
【００３３】
【化３】
2008227159.tif 000004
【００３４】
【化４】
2008227159.tif 000005
【００３５】
【化５】
2008227159.tif 000006
【００３６】
【化６】
2008227159.tif 000007
【００３７】
【化７】
2008227159.tif 000008
【００３８】
【化８】
2008227159.tif 000009
【００３９】
【化９】
2008227159.tif 000010
【００４０】
尚、具体例中、置換基の回転障害により異性体が存在する場合、それらの異性体のうち一種でも、また異性体の混合物でもそれぞれ好適に使用することができる。
【００４１】
これら化合物は、例えば以下のようなルートによって合成する事が出来る。但し、本発明はこれらに限定されるものではない。
【００４２】
【化１０】
2008227159.tif 000011
【００４３】
次に、本発明の発光素子について説明する。
本発明の発光素子は、一対の電極間に発光層を含む少なくとも一層の有機層を有する。本発明の発光素子の好ましい例を図１〜図６に示す。
【００４４】
図１は本発明の有機発光素子の一例を示す断面図である。図１は基板１上に陽極２、発光層３及び陰極４を順次設けた構成のものである。ここで使用する発光素子はそれ自体でホール輸送能、エレクトロン輸送能及び発光性の性能を単一で有している化合物を使う場合や、それぞれの特性を有する化合物を混ぜて使う場合に有用である。
【００４５】
図２は本発明の有機発光素子における他の例を示す断面図である。図２は基板１上に陽極２、ホール輸送層５、電子輸送層６及び陰極４を順次設けた構成のものである。この場合、発光物質はホール輸送性かあるいは電子輸送性のいずれかあるいは両方の機能を有している材料をそれぞれの層に用い、発光性の無い単なるホール輸送物質あるいは電子輸送物質と組み合わせて用いる場合に有用である。また、この場合発光層３はホール輸送層５あるいは電子輸送層６のいずれかから成る。
【００４６】
図３は本発明の有機発光素子における他の例を示す断面図である。図３は基板１上に陽極２、ホール輸送層５、発光層３、電子輸送層６及び陰極４を順次設けた構成のものである。これはキャリア輸送と発光の機能を分離したものであり、ホール輸送性、電子輸送性、発光性の各特性を有した化合物と適時組み合わせて用いられ極めて材料選択の自由度が増すとともに、発光波長を異にする種々の化合物が使用できるため、発光色相の多様化が可能になる。
【００４７】
さらに、中央の発光層に各キャリアあるいは励起子を有効に閉じこめて発光効率の向上を図ることも可能になる。
【００４８】
図４は本発明の有機発光素子における他の例を示す断面図である。図４は図３に対してホール注入層７を陽極側に挿入した構成であり、陽極とホール輸送層の密着性改善あるいはホールの注入性改善に効果があり、低電圧化に効果的である。
【００４９】
図５および図６は本発明の有機発光素子における他の例を示す断面図である。図５および図６は、図３および図４に対してホールあるいは励起子（エキシトン）を陰極側に抜けることを阻害する層（ホールブロッキング層８）を、発光層、電子輸送層間に挿入した構成である。イオン化ポテンシャルの非常に高い化合物をホールブロッキング層８として用いる事により、発光効率の向上に効果的な構成である。
【００５０】
但し、図１〜図６はあくまでごく基本的な素子構成であり、本発明の化合物を用いた有機発光素子の構成はこれらに限定されるものではない。例えば、電極と有機層界面に絶縁性層を設ける、接着層あるいは干渉層を設ける。また、ホール輸送層がイオン化ポテンシャルの異なる多層から構成される。その他、電子輸送層が有機材料層と、有機材料にアルカリ金属イオンやアルカリ金属塩などを共蒸着した層との多層から構成される。など多様な層構成をとることができる。
【００５１】
本発明に用いられる一般式［１］で示される化合物は、図１〜図６のいずれの形態でも使用することができる。
【実施例】
【００５２】
以下に実施例を挙げて本発明を具体的に説明する。但し、本発明はこれらに限定されるものではない。
【００５３】
＜合成例１＞
＜例示化合物ｃ−７の合成＞
【００５４】
【化１１】
2008227159.tif 000012
【００５５】
２０ｍＬの反応容器に、Ｊａｕｒｎａｌ  ｏｆ  Ａｍｅｒｉｃａｎ  Ｃｈｅｍｉｃａｌ  Ｓｏｃｉｅｔｙ，９１，９１８（１９６９）．に従って合成されたＸＸ−１（０．５ｇ，２．４ｍｍｏｌ）、ＸＸ−２（０．５ｇ，２．４ｍｍｏｌ）、トルエン：エタノール＝１０：１（ｗ／ｗ）混合溶媒（８ｍＬ）を加えた。この溶液を攪拌しながら、６Ｎ−水酸化カリウム水溶液（１ｍＬ）をゆっくり滴下した。この溶液を７５℃に加熱し同温で１０分間攪拌した。室温まで冷却し、析出した結晶を濾過し、結晶を、水、メタノールで洗浄し、ＸＸ−３を（０．８ｇ，収率＝８６％）を得た。
【００５６】
次に、５０ｍｌの反応容器にＸＸ−３（０．８ｇ，２．１ｍｍｏｌ）ジクロロエタン（１６ｍＬ）ＸＸ−４（０．４ｇ，２．３ｍｍｏｌ）プロピレンオキサイド（０．５ｇ，８．３ｍｍｏｌ）を加え、７０℃で１時間攪拌した。
【００５７】
反応液を濃縮し、シリカゲルクロマトグラフィー（移動相；クロロホルム：ヘキサン＝１：２）で分離精製し、クロロホルム−エタノールから再結晶し、黄色粉末のｃ−７（０．７ｇ，１．５６ｍｍｏｌ，収率＝７５％）を得た。
【００５８】
核磁気共鳴装置（Ｂｒｕｋｅｒ  ＡＶＡＮＣＥ  ５００  ＮＭＲ  Ｓｐｅｃｔｒｏｍｅｔｅｒ）とＭＡＬＤＩ−ＴＯＦ−ＭＳ  質量分析計（Ｂｒｕｋｅｒ  ＡＵＴＯＦＬＥＸ）により構造を確認した。
ＭＳ（ＭＡＬＤＩ）：４３０．２
１Ｈ  ＮＭＲ（ＣＤＣｌ３，５００ＭＨｚ）σ（ｐｐｍ）：７．７０−７．５９（ｍ，１２Ｈ），７．３９（ｍ，２Ｈ），７．１５（ｄ，２Ｈ，Ｊ＝７．０Ｈｚ），６．６５（ｄ，２Ｈ，Ｊ＝７．０Ｈｚ），３．４３（ｓ，４Ｈ）．
この化合物の発光スペクトルは、λｍａｘ＝４５２ｎｍであり、ディスプレイに用いる青色発光材料に適した発光スペクトルである。
【００５９】
＜合成例２＞
＜例示化合物ｃ−３７の合成＞
【００６０】
【化１２】
2008227159.tif 000013
【００６１】
３００ｍＬの反応容器に、ｃ−７（３．０ｇ，６．９７ｍｍｏｌ）とクロロベンゼン（１５０ｍｌ）を加えた。これにベンゼンボロン酸無水物（７０％）（７．１５ｇ，１３．９ｍｍｏｌ）を加え、１３０℃に加熱し同温で２４時間攪拌した。
【００６２】
反応液を濃縮し、シリカゲルクロマトグラフィー（移動相；クロロホルム：ヘキサン＝１：１）で分離精製し、黄色粉末のＸＸ−４（３．０ｇ，６．５４ｍｍｏｌ，収率＝９３％）を得た。
【００６３】
５０ｍＬの耐圧試験管に、ＸＸ−４（１．０ｇ，２．１８ｍｍｏｌ）と無水ジオキサン（１５ｍｌ）を加えた。これにジエチルアミノ硫酸トリフルオライド（ＤＡＳＴ）（９０％）（２．３４ｇ，１３．１ｍｍｏｌ）を加え、１００℃に加熱し同温で１４時間攪拌した。室温まで冷却後、さらにジエチルアミノ硫酸トリフルオライド（ＤＡＳＴ）（９０％）（２．３４ｇ，１３．１ｍｍｏｌ）を加え、１００℃に加熱し同温で５時間攪拌した。
【００６４】
室温まで、冷却後飽和重曹水（８０ｍｌ）にあけ、析出した結晶をろ別した。この結晶を、シリカゲルクロマトグラフィー（移動相；クロロホルム：ヘキサン＝１：１）で分離精製し、黄色粉末のｃ−３７（７３１ｍｇ，１．４５ｍｍｏｌ，収率＝６６％）を得た。
【００６５】
核磁気共鳴装置（Ｂｒｕｋｅｒ  ＡＶＡＮＣＥ  ５００  ＮＭＲ  Ｓｐｅｃｔｒｏｍｅｔｅｒ）とＭＡＬＤＩ−ＴＯＦ−ＭＳ  質量分析計（Ｂｒｕｋｅｒ  ＡＵＴＯＦＬＥＸ）により構造を確認した。
ＭＳ（ＭＡＬＤＩ）：５０２．１
１Ｈ  ＮＭＲ（ＣＤＣｌ３，５００ＭＨｚ）  σ（ｐｐｍ）：７．７２−７．６６（ｍ，８Ｈ），７．６０−７．５６（ｍ，６Ｈ），７．４７（ｍ，２Ｈ），６．７６（ｄ，２Ｈ，Ｊ＝７．２Ｈｚ）．
この化合物の発光スペクトルは、λｍａｘ＝４４４ｎｍであり、ディスプレイに用いる青色発光材料に適した発光スペクトルである。
【００６６】
＜実施例１＞
図−３に示す有機層が３層の素子を製造した。
【００６７】
ガラス基板［透明基板（１）］上に１００ｎｍのＩＴＯ［透明電極（２）］をパターニングした。そのＩＴＯ基板上に、以下の有機層と電極層を１０−５Ｐａの真空チャンバー内で抵抗加熱による真空蒸着にて連続製膜し、対向する電極面積が３ｍｍ２になるようにした。
ホール輸送層（５）（４０ｎｍ）：α−ＮＰＤ
発光層（３）（３０ｎｍ）：ＨＯＳＴ−１：例示化合物ｃ−７（重量比５％）
電子輸送層（６）（３０ｎｍ）：Ｂｐｈｅｎ（同仁化学研究所製）
金属電極（４−１）（１ｎｍ）：ＫＦ
金属電極（４−２）（１３０ｎｍ）：Ａｌ
【００６８】
【化１３】
2008227159.tif 000014
【００６９】
【化１４】
2008227159.tif 000015
【００７０】
【化１５】
2008227159.tif 000016
【００７１】
有機発光素子の特性は、電流電圧特性をヒューレッドパッカード社製・微小電流計４１４０Ｂで測定し、発光輝度は、トプコン社製ＢＭ７で測定した。本例の素子は、電圧５Ｖ印加時に、６００ｃｄ／ｍ２の青色発光を確認した。
【００７２】
また、本実施例の素子に窒素雰囲気下、５０時間電圧を印加したところ、良好な発光の継続が確認された。ｃ−７をゲスト材料に用いた発光素子は、青色発光素子として有用である事が確認された。
【００７３】
＜実施例２＞
実施例１の例示化合物ｃ−７の代わりに例示化合物ｃ−３７を用いる以外は実施例１と同様の方法により素子を作成した。本例の素子は、電圧６Ｖ印加時に、４００ｃｄ／ｍ２の青色発光を確認した。
【００７４】
また、本実施例の素子に窒素雰囲気下、５０時間電圧を印加したところ、良好な発光の継続が確認された。ｃ−３７をゲスト材料に用いた発光素子は、青色発光素子として有用である事が確認された。
【図面の簡単な説明】
【００７５】
【図１】本発明における有機発光素子の一例を示す断面図である。
【図２】本発明における有機発光素子の他の例を示す断面図である。
【図３】本発明における有機発光素子の他の例を示す断面図である。
【図４】本発明における有機発光素子の他の例を示す断面図である。
【図５】本発明における有機発光素子の他の例を示す断面図である。
【図６】本発明における有機発光素子の他の例を示す断面図である。
【符号の説明】
【００７６】
１  基板
２  陽極
３  発光層
４  陰極
５  ホール輸送層
６  電子輸送層
７  ホール注入層
８  ホール／エキシトンブロッキング層
【図１】
2008227159.tif 000019
【図２】
2008227159.tif 000020
【図３】
2008227159.tif 000021
【図４】
2008227159.tif 000022
【図５】
2008227159.tif 000023
【図６】
2008227159.tif 000024